(57)【特許請求の範囲】
【請求項１】
接合軸（１３）と、前記接合軸（１３）に対して横断方向に延びる接合面（２０）と、アンカー・セクション（１８）とを有し、前記接合面（２０）上に接着剤塗布用の塗布セクション（２２）が形成された接合部品（１２）と、前記接合部品（１２）の前記塗布セクション（２２）上に塗布された接着剤（１４）と、を含む複合接合部品（１０）であって、
前記接合部品（１２）は、前記塗布セクション（２２）上に形成された少なくとも１つの環状輪郭面（２６、３６、４４）を有し、前記輪郭面は、前記接合面（２０）に対して横断方向に位置合わせされ、かつ、前記塗布セクション（２２）の外周（２３）内に半径方向に配置されており、
前記接着剤（１４）は、前記接合部品（１２）の前記塗布セクション（２２）上に前記環状輪郭面（２６、３６、４４）を囲むレンズ形状に形成された、未架橋状態のものである
ことを特徴とする、複合接合部品（１０）。
【請求項２】
前記環状輪郭面は、前記接合軸に対して正反対に配置され、各々が、少なくとも１０°の角度範囲にわたって延びる、少なくとも２つの輪郭セグメント（２６、３６、４４）を有することを特徴とする、請求項１に記載の複合接合部品。
【請求項３】
前記環状輪郭面（２６、３６）は、前記接合軸の周りを通るように設計されたものであることを特徴とする、請求項１に記載の複合接合部品。
【請求項４】
前記環状輪郭面（２６、３６、４４）は、前記接合軸（１３）に対して同心に配置されることを特徴とする、請求項１〜請求項３のいずれかに記載の複合接合部品。
【請求項５】
前記環状輪郭面（２６、３６、４４）は、円形リングの形態であることを特徴とする、請求項１〜請求項４のいずれかに記載の複合接合部品。
【請求項６】
前記環状輪郭面（２６、４４）は、前記接合面（２０）内に形成された溝（２４、４２）の半径方向内壁によって少なくとも部分的に形成され、前記内壁（２６、４４）の直径（ＤR）は、前記塗布セクション（２２）の外径（ＤK）を下回ることを特徴とする、請求項１〜請求項５のいずれかに記載の複合接合部品。
【請求項７】
前記環状輪郭面（３６）は、前記接合面（２０）に対して突出し、その外径（ＤR）が前記塗布セクション（２２）の外径（ＤK）より少ない突出部（３４）の半径方向外壁（３６）により少なくとも部分的に形成されることを特徴とする、請求項１〜請求項５のいずれかに記載の複合接合部品。
【請求項８】
前記接合面（２０’）上に、前記環状輪郭面（２６、３６、４４）の外側に半径方向に配置された少なくとも１つのスペーサ突出部（３０）が形成されることを特徴とする、請求項１〜請求項７のいずれかに記載の複合接合部品。
【請求項９】
前記環状輪郭面（２６、３６、４４）は、前記接着剤（１４）の前記レンズ形状の軸方向高さの０．３倍を上回る軸方向高さ（ＨR）を有することを特徴とする、請求項１〜請求項８のいずれかに記載の複合接合部品。
【請求項１０】
請求項１〜請求項９のいずれかに記載の複合接合部品（１０）を製造する方法であって、
−接合軸（１３）に対して横断方向に延びる接合面（２０）を有する接合部品を準備するステップと、
−加熱した接着剤を前記接合面（２０）の塗布セクション（２２）に塗布するステップと、
−このように製造された前記複合接合部品（１０）を搬送し、後で前記接着剤を再活性化して前記接合部品を加工物に結合できるように、前記接着剤を冷却するステップと、
を含み、
前記接合面（２０）に対して横断方向に延び、その周りに前記接着剤（１４）が塗布される環状輪郭面（２６、３６、４４）が、前記塗布セクション（２２）上に形成されることを特徴とする方法。
【請求項１１】
前記接着剤（１４）は、前記塗布セクション（２２）上にレンズ形状を形成する滴として前記塗布セクション（２２）に塗布されることを特徴とする、請求項１０に記載の方法。
【請求項１２】
前記接合部品（１２）は、冷間成形により製造されることを特徴とする、請求項１０又は請求項１１に記載の方法。
【発明の詳細な説明】
【技術分野】
【０００１】
本発明は、接合軸と、該接合軸に対して横断方向に延びる接合面と、アンカー・セクションとを有し、接合面上に接着剤塗布用の塗布セクションが形成される、接合部品に関する。
さらに、本発明は、この種の接合部品と、塗布セクションに塗布される接着剤の滴とを有する複合接合部品に関する。
最後に、本発明は、接合軸に対して横断方向に延びる接合面を有する接合部品を準備するステップと、加熱した接着剤を接合面の少なくとも１つの塗布セクションに塗布するステップと、このように製造された複合接合部品を搬送し、後で接着剤を再活性化して接合部品を加工物に結合できるように、接着剤を冷却する又は接着剤の冷却を可能にするステップとを含む、複合接合部品を製造する方法に関する。
【背景技術】
【０００２】
例えば、接合部品又は締結要素を加工物に接合する工学分野において、１つの既知の慣行は、金属スタッドを金属加工物に溶接することである。この方法は、「スタッド溶接」としても知られ、プラスチック製締結クリップが後でスタッドに取り付けられ、ケーブル、電線等がクリップに固定されるように、スタッドを車体パネルに溶接するために、特に自動車産業において用いられている。
別の既知の慣行は、熱可塑性プロセスにより、こうしたプラスチック製締結要素をプラスチック製加工物に溶接することである。
【０００３】
最後に、そうした締結要素の形態の接合部品を加工物に接着結合する既知の慣行もある。特に、プラスチック、繊維複合部品等といった非金属複合材料がますます自動車車体アセンブリに使用されているという事実のために、接着結合技術は、特に車体アセンブリにおいて締結方法として確立されている。
【０００４】
大まかに言えば、一般に高温で塗布され、次に冷却及び乾燥する接着剤を、接合部品の接合面に塗布する慣行は既知である。次に、このように製造された複合接合部品は、例えば、生産地点から、複合接合部品を車体パネルなどの加工物に接着結合する地点まで搬送できると考えられる。
【０００５】
実際の接着結合プロセスの間、接着剤は活性化されるか又は再活性化され、接着剤は通常、再加熱される。このために使用される接着剤は、接着結合プロセスの間、比較的短時間で架橋するように設計され、６０秒未満、特に３０秒未満、好ましくは１０秒未満の時間間隔内で接着接合部を達成できるようになる。
【０００６】
自動車車体アセンブリにおいては、一般に、締結要素の形態の非常に多数の接合部品が、車体セクションに接着結合される。このことは、通常、接合部品を自動的に供給する自動化されたロボットシステムによって達成される。
【０００７】
特許文献１は、接合部品をホットメルト接着剤の浴の表面の上に低下させ、これを再び上昇させることによって、ホットメルト接着剤を接合部品の接合面に塗布することを開示する。乾燥後、締結要素は、互いにくっつく危険なしに包装及び搬送するのに適していると考えられる。特許文献１はまた、接着結合表面の外縁部上にリップを形成することにも開示し、これは、接着結合層の縁部区域における応力集中の増加を防止することを意図する。これは、接着結合した締結要素の接着作用が、スタッドのヘッドにかかる横力の作用及び関連した剥離効果にさえ十分に耐え得ることを保証することを意図する。
【０００８】
特許文献２は、溶融可能な接着剤で被覆された接着結合面を有する締結要素を開示する。特許文献２は、接合面において拡張溝を、接着剤の外側に半径方向に形成することを提案し、この拡張溝は、実際の接着結合プロセスの間、余分な接着剤が接着結合面の縁部ではみ出て、接着接合部に見た目の悪い外観をもたらすのを防止するように意図される。
【０００９】
特許文献３は、平坦な面をもつ締結セクションを備えた締結部を有する締結構成を開示する。さらに、締結部は、受け用凹部を有する。ペレットの形態のホットメルト接着剤が、受け用凹部に挿入される。確実な（ｐｏｓｉｔｉｖｅ）係合によりペレットを固定できる保持用タングが、受け用凹部の内部底壁上に設けられる。さらに、特許文献３は、受け用凹部の縁部に溝を設けることを開示し、この溝は、ホットメルト接着剤のこうしたペレットをより効果的に保持することができる。
【００１０】
最後に、特許文献４は、締結要素が、溶融及び熱硬化可能な接着剤を塗布する接着結合面を有し、接着結合プロセスを実行するために、最初に、接着剤を第１の温度に加熱して接着剤を活性化し、表面セクションを第２の温度に加熱し、次に表面セクション上に接着結合面を配置し、次に主加熱操作で接着剤を第３の温度に加熱して接着剤を硬化させ、締結要素を部品上に恒久的に締結する、締結要素を部品の表面セクションに接合する方法を開示する。
【００１１】
特許文献４は、フランジ形状の締結要素のフランジ表面全体に接着剤を塗布することを開示する。特許文献４は、フランジ表面上に小さい突出部を設けることをさらに開示し、この突出部は、締結要素が部品の上に押し付けられる力とは実質的に関係なく、接着結合プロセスの間、最終的に生成される接着剤層の所定の厚さを保証するためのスペーサ要素として機能する。
特許文献４は、方法を実行するための装置をさらに開示する。不必要な繰り返しを避けるために、特許文献４の開示全体を引用により本明細書に組み入れる。
【００１２】
複合接合部品を製造し、こうした複合接合部品によって接着剤接合をもたらすための上述の方法において、接着剤は、最終的な接合結合プロセスの間のみ、その最大強度を達成する。搬送段階においては、接着剤は、熱誘起応力及び機械的負荷に敏感である。これにより、最終的な接合位置に達しないうちに、接着剤と接合部品との間の結合が壊れ、複合体の２つの要素の一方が損なわれることがある。このことは、例えば、こうした複合接合部品がバルク形態で処理される場合には搬送中に、及び／又は、リザーバからロボット接合ユニットへの自動供給中に生じることがある。
【先行技術文献】
【特許文献】
【００１３】
【特許文献１】欧州登録特許第０  ７４１  ８４２  Ｂ１号明細書
【特許文献２】欧州登録特許第１  ４５６  ５４３  Ｂ１号明細書
【特許文献３】独国公開特許第１０  ２００４  ０３１  ５５１  Ｂ４号明細書
【特許文献４】独国公開特許第１０  ２００９  ０４２  ４６７  Ａ１号明細書
【発明の概要】
【００１４】
この背景を前提として、本発明の目的は、好ましくは上述の不利な点の少なくとも１つを回避する、改善された接合部品、改善された複合接合部品、及び複合接合部品を製造するための改善された方法を示すことである。
【００１５】
上記の目的は、一方では、接合軸と、接合軸に対して横断方向に延びる接合面と、アンカー・セクションとを有し、接合面上に接着剤塗布用の塗布セクションが形成され、塗布セクション上に少なくとも１つの環状輪郭面が形成され、輪郭面は、接合面に対して横断方向に位置合わせされ、かつ、塗布セクションの外周内に半径方向に配置される、接合部品により達成される。
上記の目的は、本発明による接合部品と、塗布セクションに塗布される接着剤の滴とを有する複合接合部品によってさらに達成される。
【００１６】
最終的に、上記の目的は、接合軸に対して横断方向に延びる接合面を有する接合部品を準備するステップと、加熱した接着剤を接合面の少なくとも１つの塗布セクションに塗布するステップと、このように製造された複合接合部品を搬送し、後で接着剤を再活性化して接合部品を加工物に結合できるように、接着剤を冷却する又は接着剤の冷却を可能にするステップとを含む、複合接合部品、特に本発明による複合接合部品を製造する方法により達成される。
【００１７】
従って、本発明は、とりわけ、接合部品に、再溶融可能な接着剤、特に反応性ホットメルト接着剤の接着を改善することに関する。活性化及び化学架橋される前、通常、反応性ホットメルト接着剤の結合力は比較的不十分なものであるため、搬送等の間、接合部品及び接合部品からなる複合体の分離が促進される。
【００１８】
これまで、加熱及び溶融した接着剤は、平坦な接合面に塗布された。接合部品及び接着剤が冷却するにつれて、２つの複合要素は、それぞれの熱膨張係数に応じて互いに接近する。さらに、接着剤において、収縮効果が発生し得る。収縮効果により、複合体内に熱応力が生じ、接着剤と塗布セクションとの間のひび割れの形成が促進され、接着剤の分離が容易になることがある。こうしたひび割れの形成は、ホットメルト接着剤のガラス転位温度を下回る温度変動により増強されることがある。
【００１９】
案内面に対して横断方向に又は塗布セクションに対して横断方向に位置合わせされ、かつ、塗布セクションの外周内に半径方向に配置された環状輪郭面の形成により、接着剤を環状輪郭面の周りに塗布することが可能になる。高温で液体の非架橋状態において、接着剤溶融物は、この環状輪郭面を好ましくは完全に充填する。接合部品及び接着剤の収縮及び熱膨張差が生じる間、接着剤と環状輪郭面との間の非確実な把持効果が、特に半径方向において達成されることが好ましい。
接着剤内のこうしたひび割れは、接着剤と接合部品の間の界面ほど容易には生じず、この効果は、塗布セクションへの接着剤の接着全体を改善することができる。
【００２０】
環状輪郭面は、塗布される接着剤により完全に覆われることが好ましい。
全体として、この種の管状輪郭面は、接着剤と接合部品の熱膨張差及び／又は収縮の物理的効果を利用して、接着剤が活性化又は再活性化され、化学架橋により増強する前に、接着剤と接合部品との間の接着を改善する。
【００２１】
従って、予め塗布した接着剤は容易に取り除くことができないため、このように製造された複合接合部品は、必ずしもバルク処理に適しているわけではない。さらに、この作業の間、接着剤が接合部品から遊離する危険なしに、自動化プロセスで供給装置によりこの種の複合接合部品を貯蔵所からロボット接合ヘッドに供給することも可能である。
それによって、手動処理に関連する品質問題を回避することもできる。接合部品は、１部品で及び／又は金属で製造されることが好ましい。
【００２２】
本発明による接合部品の好ましい実施形態によると、環状輪郭面が、接合軸に対して正反対に配置され、各々が、少なくとも１０°の角度範囲、特に少なくとも３０°の角度範囲、好ましくは少なくとも４５°の角度範囲、特に好ましくは少なくとも６０°の角度範囲にわたって延びる、少なくとも２つの輪郭セグメントを有する。
この実施形態において、環状輪郭面は、単一の面として設計されるのではなく、好ましくは互いに補完して、少なくとも部分的に連続的な、好ましくは大部分が連続的なリングを与える、少なくとも２つ又はそれ以上の輪郭面セグメントにより形成される。この場合、いずれの場合にも、上述した角度に応じて、９０°を上回ることさえある間隔を、輪郭セグメントの間に周方向に設けることができる。
【００２３】
輪郭面が接合軸に対して正反対にあり、接着剤が好ましくは半径方向に収縮するという方法を構ずることにより、この実施形態においても、接着剤が正反対の輪郭面を半径方向に「把持する」又は取り囲む効果がすぐに達成され、これにより、塗布セクションへの接着剤の接着が改善される。
【００２４】
別の好ましい実施形態によると、環状輪郭面は、接合軸の周りを通るように設計される。
この実施形態において、上述した半径方向の把持効果は、全ての半径方向に発生し、従って、接着剤と塗布セクションとの間の接着がさらに改善される。
全体として、環状輪郭面又は輪郭セグメントが、接合軸に対して同心に配置される場合はさらに好ましい。
【００２５】
結果として、上述した把持力は、接合軸に対して対称的に作用し、複合接合部品が高度に対称的であることを保証し、そのことはバルク処理への適合性を改善する。
一般に、環状輪郭面は、軸方向平面図におけるあらゆる所望の形状、例えば、多角形、星形、歯車形等などを有することができる。
しかしながら、環状輪郭面は、円形リングの形態である場合は特に好ましい。
この種の環状輪郭面は、低コストで製造することができる。
【００２６】
例えば、一般に、環状輪郭面を接合面に対して斜めに位置合わせし、これによりアンダーカット部を形成することも考えられる。しかしながら、環状輪郭面が接合面に対して垂直に及び／又は好ましくは接合軸に対して平行に位置合わせされる場合は好ましい。
結果として、同様に、環状輪郭面の製造を簡単化することも可能である。接合部品が金属で製造される場合は、さらに特に好ましい。上述の実施形態の一部において、環状輪郭面は、冷間成形により製造することができ、従って、接着剤を低コストで利用可能にすることができる。
【００２７】
第１の好ましい実施形態によると、環状輪郭面は、少なくとも部分的に、接合面内に形成された溝の半径方向内壁により形成され、内壁の直径は、塗布セクションの外径を下回る。
この場合、溝の底部は、接合面に対して軸方向に後退される。本発明による方法において、接着剤は、滴として塗布セクションに塗布されることが好ましく、この滴は、塗布セクション上でレンズ形状を形成する。
【００２８】
この場合、接着剤の滴は、接着剤が溝を完全に充填するように塗布されることが好ましい。
この場合、塗布される接着剤の滴の外径は、溝の外径を上回ることが好ましい。
しかしながら、塗布セクションの外径は、接合面の外径を下回ることが好ましい。
【００２９】
上述のように、溝は、包囲環状溝として設計できるが、周方向に間隔をおいて配置された複数の溝セグメントにより形成することもできる。
しかしながら、製造工学の面で、包囲溝の製造は、実施がより容易である。
代替的な好ましい実施形態によると、環状輪郭面は、少なくとも部分的に、突出部の半径方向外壁によって形成され、この突出部は、接合面に対して突出し、その外径が塗布セクションの外径を下回る。
【００３０】
特に、突出部は、接合軸に対して同心に配置された円形突出部とすることができる。
一般に、接合面を突出部の上側によって形成することが考えられる。
しかしながら、接着結合プロセスの完了時に、突出部の高さは、接着剤層の所望の厚さを下回るか又はこれと等しいことが好ましい。
【００３１】
この場合、冒頭で述べられた特許文献４に記載されるように、突出部は、スペーサ突出部として機能することができる。
接合部品は、例えば、その下側上に接合面が形成されるフランジ・セクションと、フランジ・セクションの反対側から延びる、ステムの形態のアンカー・セクションとを有することができる。
この実施形態において、突出部は、例えば冷間成形によって、フランジ・セクションと一体に形成することができる。
【００３２】
代替的な実施形態において、突出部は、ステムにより形成することができる。この実施形態において、接合部品は、ステムと、環状フランジ要素とで構成され、ステムは、フランジ要素内の中央アパーチャを貫通し、接合面が配置される側上に突出部を形成する。
上述の全ての実施形態において、接合面上に、環状輪郭面の外側に半径方向に配置された少なくとも１つのスペーサ突出部が形成される場合は好ましい。
【００３３】
接着結合プロセスが実行される間、上述したようなこの種のスペーサ突出部を使用して、接合面と加工物の表面との間に一定の間隔を確立することができる。
本発明による複合接合部品を用いるとき、環状輪郭面が、接着剤の滴の軸方向高さの０．３倍を上回る軸方向高さを有する場合は、特に好ましい。環状輪郭面の軸方向高さは、好ましくは接着剤の滴の軸方向高さの０．５倍を上回る場合、特に接着剤の滴の軸方向高さの０．８倍を上回る場合、特に好ましくは、接合面に塗布された接着剤の滴の軸方向高さを上回る場合は、特に好ましい。
【００３４】
本発明による方法の場合、上述のように、接着剤を滴として塗布セクションに塗布する場合は有利であり、滴は塗布セクションのレンズ形状を形成する。
本発明による方法の場合、接合要素が冷間成形により製造され、接着部品を低コストで提供するのを可能にする場合は、さらに有利である。
【００３５】
接合部品は、金属で製造されることが好ましい。接着剤は、ホットメルト接着剤であることが好ましい。
実施形態に応じて、以下の利点の少なくとも１つ、及び／又は、以下の実施形態の少なくとも１つを、本発明により達成することができる。
従って、溶融状態で塗布セクションに塗布される際、接着剤を接合面の加熱中心の上に計量供給することができ、従って、次にレンズ形状の滴を形成する。
【００３６】
環状輪郭面により、後の接合位置への搬送中の接着の改善が得られる。複合接合部品上で、環状輪郭面は、接着剤で完全に覆われることが好ましい。環状輪郭面は、凹部、特に温度に関連した収縮に起因する非確実な把持を可能にする上向きに延びる内部輪郭を有する溝の接着剤に覆われた領域内に形成することができる。本発明により、接合部品及び接着剤の熱膨張差及び／又は収縮が利用される。複合接合部品は、バルク処理に適している。
【００３７】
その内部輪郭上に環状輪郭面が形成される凹部又は溝の代わりに、突出輪郭部により環状輪郭面を形成することもでき、この突出輪郭部は、好ましくは塗布セクションの中央に配置され、接着剤により完全に又は部分的に覆われる。
例えば、ＺｎＮｉコーティングと接合部品との間の接着を改善できるので、環状輪郭面はさらに、最大達成可能な結合強度への有利な影響を有することができる。
【００３８】
言うまでもなく、上述の特徴及びまだ説明されていない特徴は、本発明の範囲を超えることなく、それぞれ示される組み合わせのみならず、他の組み合わせ又は単独でも使用することができる。
本発明の例証となる実施形態が、図に示され、以下の説明により詳細に説明される。
【図面の簡単な説明】
【００３９】
【図１】本発明の第１の実施形態による複合接合部品を通る、概略的な長手方向断面を示す。
【図２】本発明による接合部品の１つの実施形態の概略的な斜視図を示す。
【図３】本発明による複合接合部品の別の実施形態を通る、概略的な長手方向断面を示す。
【図４】本発明による複合接合部品の別の実施形態を通る、概略的な長手方向断面を示す。
【図５】本発明による接合部品の別の実施形態の接合面の概略的な平面図を示す。
【発明を実施するための形態】
【００４０】
図１において、複合接合部品の第１の実施形態が、概略的に長手方向の断面で示され、全体が１０で示される。
複合接合部品１０は、接合軸１３に沿って位置合わせされる接合部品１２を含む。複合接合部品１０は、接合部品１２に予め塗布される接着剤１４の滴を含む。
【００４１】
接合部品１２は、接合軸１３に対して同心に位置合わせされたフランジ・セクション１６を有する。接合部品１２は、本例の場合、ステムとして設計され、フランジ・セクション１６の上側から延びるアンカー・セクションをさらに含む。
接合面２０が、アンカー・セクション１８から、フランジ・セクション１６の下側又はフランジ・セクション１６とは反対側に形成される。
【００４２】
図１に外周が２３で示される塗布セクション２２が、接合面２０上に形成される。
内部上で半径方向に位置する内壁２６と、外部上で半径方向に位置する外壁２８とを有する環状溝２４が、好ましくは塗布セクション２２内の接合面２０上に形成される。
環状溝２４は、接合軸１３と同心に位置合わせされる。
【００４３】
図１において、アンカー・セクション１８の直径は、ＤSで示される。フランジ・セクション１６の直径は、ＤFで示される。直径ＤFは、直径ＤSより大きい。
フランジ・セクション１６の高さ（軸方向に見たとき）はさらに、ＨFで示される。環状溝２４の高さ又は深さは、ＨRで示される。ＨRは、好ましくは高さＨFを下回り、好ましくは高さＨFの０．１倍を上回り、かつ高さＨFの０．５倍を下回る。
【００４４】
塗布セクション２２の直径は、ＤKで示される。直径ＤKは、好ましくは直径ＤFを下回る。
外壁２８の外径は、ＤAで示される。内壁２６の直径は、ＤRで示される。直径ＤRは、好ましくは直径ＤKより小さい。図１の例示では、直径ＤRは、直径ＤSを上回るが、直径ＤSを下回ってもよく、又は直径ＤSと等しくてもよい。
【００４５】
接着剤１４の滴は、加熱し液化した状態で塗布セクション２２に塗布され、塗布セクション２２上でレンズ形状になり、冷却のためレンズ形状に固化する。
このプロセス中、接着剤は、環状溝２４を好ましくは完全に充填する。
【００４６】
冷却による固化の際、接着剤は半径方向に収縮し、その結果、接着剤は環状溝２４の内壁２６を把持し、従って、接着剤１４の滴を軸方向に非確実に保持する。図示される実施形態において、内壁２６は環状輪郭面を形成し、その周りに接着剤１４の滴が塗布される。
レンズ形状の接着剤１４の滴は、軸方向高さＨkを有する。内壁２６の軸方向高さＨRは、接着剤１４の滴の軸方向高さＨkの０．３倍を上回ることが好ましい。
【００４７】
後続の図２乃至図５において、複合接合部品又は接合部品の更に別の実施形態が説明され、これらは、大まかに言うと、構成及び動作に関して図１の接合部品又は複合接合部品に対応する。従って、同一の要素は、同一の参照符号で示される。基本的に、相違点を以下に説明する。
【００４８】
図２に示される接合部品１２’は、その接合面２０’上に環状溝２４’が形成された、フランジ・セクション１６’を含む。複数のスペーサ突出部が、環状溝２４’の外側に半径方向に形成され、この突出部は、ＨNの高さを有する。高さＨNは、高さＨKを下回ることが好ましく、複合接合部品１０の接着剤１４の滴は、スペーサ突出部３０の上に突出する。
接合部品１２’を加工物に結合する接着結合プロセスの間、接着剤１４の滴を再活性化し、加熱により幾分溶融する。接合部品１２’が加工物の上に押し付けられると、スペーサ突出部３０が、接合面２０’と加工物の表面との間に所定の間隔を定める。
【００４９】
図３は、複合接合部品１０’’を示し、その接合部品１２’’はフランジ・セクション１６’’を有する。この実施形態においては、接合面２０’’上に、溝も他の凹部も形成されない。これに対して、接合面２０’’上に、該接合面２０’’に対して軸方向に突出する突出部３４が形成され、この突出部は円形であることが好ましい。
外側上に半径方向に配置される突出部３４の外面３６は、環状輪郭面を形成する。突出部３４は、高さＨR’を有し、この高さＨR’は、接着剤１４の滴の高さＨKを下回ることが好ましい。突出部３４の直径ＤR’は、塗布セクション２２の直径ＤKを下回る。例えば、直径ＤR’は、ステム・セクション１８の直径ＤSと等しくすることができる。
【００５０】
図４は、構成及び動作に関して図３の接合部品又は複合接合部品に対応する、複合接合部品１０’’’の別の実施形態を示す。
図３の接合部品１２’’は一体設計のものであるが、図４の接合部品１２’’’は、ステムの形態のアンカー・セクション１８と、環状設計のフランジ・セクション１６’’’とを有する２部品設計のものである。
【００５１】
ここで、ステム・セクション１８は、フランジ要素１６’’’の中央開口部を貫通し、接合面の側上に突出部３４を形成する。位置決めのために、ステム・セクション１８の外周上に、フランジ要素１６’’’を支持する半径方向肩部３８を設けることができる。
上述した実施形態は、回転対称である（スペーサ突出部３０を除いて）ことが好ましい。好ましくは、環状輪郭面２６、３６は、円形リングの形態であり、包囲設計のものである。代案として、これらの面をセグメントとしてのみ形成することも可能である。
【００５２】
図５は、接合面上に、接合軸に対して正反対に配置された少なくとも２つの溝セグメント４２ａ、４２ｂが配置された、１つのそうした実施形態を示し、これらのセグメントは、少なくとも１０°の角度範囲にわたって延びる。複数のこうした溝セグメント４２が設けられることが好ましい。図５は、溝セグメントが、例えば９０°を上回るといった大きい角度範囲にわたっても延びることができることをさらに示す（４２ａ’、４２ｂ’で示される）。
この場合、溝セグメント４２は、内壁上に、それぞれの輪郭面４４ａ、４４ｂ（又は４４ａ’、４４ｂ’）を形成する。
【符号の説明】
【００５３】
１０、１０’’、１０’’’：複合接合部品
１２、１２’、１２’’、１２’’’：接合部品
１３：接合軸
１４：接着剤
１６、１６’、１６’’’：フランジ・セクション
１８：アンカー・セクション
２０、２０’：接合面
２２：塗布セクション
２３：外周
２４、２４’：環状溝
２６：内壁
２８：外壁
３０：スペーサ突出部
３４：突出部
３６：外面
３８：肩部
４２、４２ａ、４２ａ’、４２ｂ、４２ｂ’：溝セグメント
４４ａ、４４ａ’、４４ｂ、４４ｂ’：輪郭面
Ｄ：直径
Ｈ：高さ
【図１】
0006272337.tif 000002
【図２】
0006272337.tif 000003
【図３】
0006272337.tif 000004
【図４】
0006272337.tif 000005
【図５】
0006272337.tif 000006